(57)【要約】  二次電池が開示される。  外部の電気伝導性物体が円筒状二次電池の正極と負極に電気的に直接接続される場合、二次電池の電極タブが最大限速やかに切れ得るよう、本発明は、トップキャップと第１ガスケットが密着される領域に絶縁層が形成され、前記絶縁層は、セラミックス物質及び結着剤（ｂｉｎｄｅｒ）を含んでよい。
2021507472.tif 000002
【特許請求の範囲】
【請求項１】
電極組立体を収容して上方が開放された構造を有する電池カンと、
前記電池カンの上部に備えられるトップキャップと、
前記トップキャップの下部に備えられる安全ベントと、
前記安全ベントの下部に備えられるＣＩＤフィルターと、
前記電池カンの上部の内側面に備えられ、前記安全ベントの側部に密着して形成されることにより、前記安全ベントと前記電池カンの上部を絶縁する第１ガスケットと、
前記安全ベントと前記ＣＩＤフィルターの間に備えられ、前記ＣＩＤフィルターの上部に密着して形成されることにより前記ＣＩＤフィルターの外側端部を取り囲み、前記安全ベントの下部に密着して形成される第２ガスケットとを含んでなり、
前記トップキャップと前記第１ガスケットが密着される領域に絶縁層が形成され、
前記絶縁層は、セラミックス物質及び結着剤（ｂｉｎｄｅｒ）を含む、二次電池。
【請求項２】
前記結着剤は、有機物結着剤を含む、請求項１に記載の二次電池。
【請求項３】
前記セラミックス物質は、酸化アルミニウムまたは酸化ケイ素を含む、請求項１に記載の二次電池。
【請求項４】
前記結着剤は、前記絶縁層の全重量に対し２０重量％から９０重量％で含まれる、請求項１に記載の二次電池。
【請求項５】
前記トップキャップの厚さに対する前記絶縁層の厚さの比は、０．０１５から０．１５である、請求項１に記載の二次電池。
【請求項６】
前記電池カンの上部には、Ｓ字の全部または一部の形態にベンディングされた構造を有するクリンピング部が形成され、
前記第１ガスケットは、前記クリンピング部の内側面に密着して備えられる、請求項１に記載の二次電池。
【請求項７】
前記絶縁層は、前記トップキャップの上面として、前記第１ガスケットの内側領域中、前記クリンピング部の上側端部と前記トップキャップの間の領域に形成される、請求項１に記載の二次電池。
【請求項８】
前記絶縁層の厚さは、０．０１５ｍｍから０．０４５ｍｍである、請求項１に記載の二次電池。
【請求項９】
前記トップキャップの厚さは、０．３ｍｍから１．０ｍｍである、請求項１に記載の二次電池。
【発明の詳細な説明】
【技術分野】
【０００１】
［関連出願の相互参照］
本出願は、２０１８年６月５日付韓国特許出願第１０−２０１８−００６５０５７号に基づいた優先権の利益を主張し、当該韓国特許出願の文献に開示されている全ての内容は、本明細書の一部として含まれる。
【０００２】
本発明は、二次電池に関し、外部の短絡によって発生し得る安全性の問題を解決することができる構造を有する二次電池に関する。
【背景技術】
【０００３】
電子機器に対する技術の開発と需要の増加に伴い、電子機器にエネルギーを供給するための二次電池の需要も増加している。特に、既存に比べて高いエネルギー密度と放電電圧を有するリチウムイオン二次電池に対する多くの研究がなされている。
【０００４】
構造的特性または製造的特性により、二次電池は、電極及びセパレータで製造される電極組立体が円筒状または角形の金属カンの内部に収容される構造を有する円筒状または角形の二次電池と、電極組立体がアルミニウムを含むパウチ型のケースの内部に収容される構造を有するパウチ型の二次電池とに大別できる。このうち円筒状二次電池は、比較的に大きい容量を有して構造的に安定的であるという点で利点を有している。
【０００５】
しかし、円筒状二次電池を含む二次電池の場合、使用の過程で多様な形態の危険に晒されることがあり、この場合、二次電池の発火または爆発などの問題点が発生し得る。これを防止するため、二次電池には、二次電池の安全性を向上させるための多様な部材が備えられることが一般的である。
【０００６】
円筒状二次電池の安全性を向上させるための部材は、例えば、二次電池の本体をなす電池カンの上部に形成されるクリンピング（ｃｒｉｍｐｉｎｇ）部とトップキャップまたは安全ベントの間に備えられ、二次電池の内部空間を外部から密封させるクリンピングガスケットと、安全ベントとＣＩＤ（Ｃｕｒｒｅｎｔ  Ｉｎｔｅｒｒｕｐｔ  Ｄｅｖｉｃｅ）フィルターの間に備えられるＣＩＤガスケットとが挙げられる。
【０００７】
一方、外部の電気伝導性物体が円筒状二次電池の正極と負極に電気的に直接接続される場合、二次電池の電極タブが最大限速やかに切れる必要がある。しかし、従来の技術によれば、外部の電気伝導性物体によって二次電池の正極と負極が電気的に直接接続される場合、電極タブが切れることによって電流が遮断されるまで相当な時間がかかるという問題点があった。
【発明の概要】
【発明が解決しようとする課題】
【０００８】
本発明が解決しようとする課題は、外部の電気伝導性物体が円筒状二次電池の正極と負極に電気的に直接接続される場合、二次電池の電極タブが最大限速やかに切れるようにして電流を早く遮断することである。
【課題を解決するための手段】
【０００９】
前記目的を達成するための本発明の一側面によれば、電極組立体を収容して上方が開放された構造を有する電池カンと、前記電池カンの上部に備えられるトップキャップと、前記トップキャップの下部に備えられる安全ベントと、前記安全ベントの下部に備えられるＣＩＤフィルターと、前記電池カンの上部の内側面に備えられ、前記安全ベントの側部に密着して形成されることにより、前記安全ベントと前記電池カンの上部を絶縁する第１ガスケットと、前記安全ベントと前記ＣＩＤフィルターの間に備えられ、前記ＣＩＤフィルターの上部に密着して形成されることにより前記ＣＩＤフィルターの外側端部を取り囲み、前記安全ベントの下部に密着して形成される第２ガスケットとを含んでなり、前記トップキャップと前記第１ガスケットが密着される領域に絶縁層が形成され、前記絶縁層は、セラミックス物質及び結着剤（ｂｉｎｄｅｒ）を含む二次電池が開示される。
【００１０】
前記結着剤は、有機物結着剤を含んでよい。
【００１１】
前記セラミックス物質は、酸化アルミニウムまたは酸化ケイ素を含んでよい。
【００１２】
前記結着剤は、前記絶縁層の全重量に対し２０重量％から９０重量％で含まれてよい。
【００１３】
前記トップキャップの厚さに対する前記絶縁層の厚さの比は、０．０１５から０．１５であってよい。
【００１４】
前記電池カンの上部には、Ｓ字の全部または一部の形態にベンディングされた構造を有するクリンピング部が形成され、前記第１ガスケットは、前記クリンピング部の内側面に密着して備えられてよい。
【００１５】
前記絶縁層は、前記トップキャップの上面として、前記第１ガスケットの内側領域中、前記クリンピング部の上側端部と前記トップキャップの間の領域に形成されてよい。
【００１６】
前記絶縁層の厚さは、０．０１５ｍｍから０．０４５ｍｍであってよい。
【００１７】
前記トップキャップの厚さは、０．３ｍｍから１．０ｍｍであってよい。
【発明の効果】
【００１８】
本発明によれば、外部の電気伝導性物体が円筒状二次電池の正極と負極に電気的に直接接続される場合、二次電池の電極タブなどが最大限速やかに切れることによって電流を早く遮断することができる。
【図面の簡単な説明】
【００１９】
【図１】本発明の第１例に係る二次電池の上部構造を示した断面図である。
【図２】本発明の第２例に係る二次電池の上部構造を示した断面図である。
【図３】本発明に係る二次電池の第１ガスケットの構造を示した断面図である。
【発明を実施するための形態】
【００２０】
以下、図を参考にしつつ、本発明に係る二次電池の構造を説明する。
【００２１】
二次電池
図１は、本発明の第１例に係る二次電池の上部構造を示した断面図である。図２は、本発明の第２例に係る二次電池の上部構造を示した断面図である。
【００２２】
図１から図２に示す通り、本発明に係る二次電池１０は、電極組立体（図示省略）を収容する電池カン１００を含んでよい。電池カン１００は、上方が開放された構造を有してよい。電池カン１００は、円筒状を有してよい。すなわち、本発明に係る二次電池は、円筒状二次電池であってよい。
【００２３】
図１から図２に示す通り、電池カン１００の上部には、Ｓ字の形態にベンディングされた構造を有するクリンピング部１１０が形成されてよい。このとき、「クリンピング部１１０がＳ字の形態にベンディングされた構造を有する」というのは、クリンピング部１１０が電池カンの外側に突き出された領域と電池カンの内側に突き出された領域をそれぞれ一つ以上有するということに解釈されてよい。例えば、図１から図２に示す通り、クリンピング部１１０の上部は電池カン１００の外側に突き出されるように形成され、クリンピング部１１０の下部は電池カン１００の内側に突き出されるように形成されてよい。
【００２４】
電池カン１００の上部には、トップキャップ２００が備えられてよい。トップキャップ２００は、電池カン１００の開放された上部を密封するための構成であってよい。
【００２５】
トップキャップ２００の下部には、安全ベント３００が備えられてよい。安全ベント３００は、二次電池の内部の圧力が一定の範囲を超過する場合、二次電池の内部のガスを排出するための構成であってよい。このために、安全ベント３００には、他の領域より薄い厚さを有するノッチ３１０が形成されてよい。以下、本明細書では、安全ベント３００に形成されるノッチを「第１ノッチ３１０」と称することにする。二次電池の内部の圧力が一定の範囲を超過する場合、安全ベント３００の第１ノッチ３１０が破断されながら二次電池の内部のガスが排出され得る。これにより、二次電池内部の圧力の上昇による爆発を防止することができる。
【００２６】
図１に示す通り、安全ベント３００は、トップキャップ２００の下部に密着されてよい。このとき、安全ベント３００の端部は、図１に示す通り、上方に折り曲げられた後、再度電池カンの内側に折り曲げられることにより、安全ベント３００の端部がトップキャップ２００の周辺部を取り囲むことができる。一方、図２に示す通り、安全ベント３００の端部は、上方に一度だけ折り曲げられることにより、トップキャップ２００の側面を取り囲む構造を有することができる。
【００２７】
一方、安全ベント３００の下部には、ＣＩＤフィルター４００が備えられてよい。安全ベント３００の一部の領域とＣＩＤフィルター４００の一部の領域は、互いに密着または付着されていてよい。例えば、図１から図２に示す通り、安全ベント３００の中央部とＣＩＤフィルター４００の中央部は、互いに密着または付着していてよい。安全ベント３００とＣＩＤフィルター４００が互いに密着または付着される領域以外の領域で、安全ベント３００とＣＩＤフィルター４００は互いに離隔されていてよい。
【００２８】
ＣＩＤフィルター４００は、非常時に二次電池の電流を遮断するための構成であってよい。このために、ＣＩＤフィルター４００には、他の領域より薄い厚さを有するノッチ４１０が形成されてよい。以下、本明細書では、ＣＩＤフィルター４００に形成されるノッチを「第２ノッチ４１０」と称することにする。二次電池の内部の圧力が一定の範囲を超過する場合、ＣＩＤフィルター４００が破断されることによって二次電池の電流を遮断することができる。特に、第２ノッチ４１０が形成される場合、ＣＩＤフィルター４００には、第２ノッチ４１０を基準に破断が起こり得る。これにより、二次電池内部の圧力の上昇による爆発を防止することができる。
【００２９】
一方、前述したところのように、電池カンの上部にはトップキャップ、安全ベントなどが備えられてよいが、それにもかかわらず、電池カンの内部空間の密封性は依然として落ちることがある。このような密封性が落ちる場合、二次電池の内部の電解液が外部に漏れることがあり、外部の異物が二次電池の内部に流入されることがある。
【００３０】
したがって、電池カンの内部空間の密封性を向上させるため、電池カン１００の上部にはガスケット５００がさらに備えられてよい。ガスケット５００は、電池カン１００の上部の内側面に備えられてよい。電池カン１００の上部にクリンピング部１１０が形成される場合、ガスケット５００は、クリンピング部１１０の内側面に密着して備えられてよい。前述したところのように、安全ベント３００が上方に折り曲げられた後、電池カンの内側に再度折り曲げられる構造を有する場合、ガスケット５００は、クリンピング部１１０と安全ベントの間に備えられてよく、安全ベントの外側部に密着して備えられてよい。以下、本明細書では、電池カン１００の上部に備えられるガスケット５００を「第１ガスケット」と称することにする。第１ガスケット５００が備えられることにより、電池カンの内部空間の密封性がさらに向上され得る。
【００３１】
一方、前述したところのように、安全ベント３００の一部の領域とＣＩＤフィルター４００の一部の領域は互いに密着または付着され、残りの領域では安全ベント３００とＣＩＤフィルター４００が互いに離隔されていてよく、この際、安全ベント３００とＣＩＤフィルター４００が互いに離隔された領域がその離隔状態を維持できるよう、安全ベント３００とＣＩＤフィルター４００の間にはガスケット６００が備えられてよい。以下、本明細書では、安全ベント３００とＣＩＤフィルター４００に備えられるガスケット６００を「第２ガスケット」と称することにする。第２ガスケット６００が備えられることにより、安全ベント３００とＣＩＤフィルター４００が互いに離隔された領域がその離隔状態を維持することができる。
【００３２】
引き続き、図１から図２に示す通り、本発明に係る二次電池でトップキャップ２００と第１ガスケット５００が密着される領域には絶縁層７００が形成されてよい。より好ましく、絶縁層７００は、トップキャップ２００の上面中、トップキャップ２００と第１ガスケット５００が密着される領域（図２の点線参照）に接着して形成されてよい。例えば、絶縁層７００は、スプレー噴射方式のコーティングによってトップキャップ２００の上面に形成されてよい。または、絶縁層７００は、絶縁層をなす物質をトップキャップ２００の上面に塗布した後に加圧する形態の塗装方式によって形成されてよく、絶縁層をなす物質をトップキャップ２００の上面にノズル噴射する方式によって形成されてもよい。
【００３３】
絶縁層７００は、セラミックス物質及び結着剤（ｂｉｎｄｅｒ）を含んでよい。前記セラミックス物質は、酸化アルミニウムまたは酸化ケイ素を含んでよい。
【００３４】
外部の電気伝導性物体によって二次電池の正極と負極が電気的に直接接続される場合、過量の電流が流れながら二次電池に熱が発生するようになる。この場合、二次電池の電極タブなどが切れることによって二次電池への電流の流れが中断されるのが、安全性のために好ましい。
【００３５】
このとき、外部の電気伝導性物体が円筒状二次電池の正極と負極に電気的に直接接続される場合、二次電池の電極タブが最大限速やかに切れる必要がある。しかし、従来の技術によれば、外部の電気伝導性物体によって二次電池の正極と負極が電気的に直接接続される場合、電極タブが切れることによって電流が遮断されるまで相当な時間がかかるという問題点があった。
【００３６】
本発明に係る絶縁層７００は、このように電極タブが切れるまで相当な時間がかかる問題を解決するための構成であってよい。すなわち、本発明の発明者達が実験を進めた結果、一定の条件下でトップキャップの上面にセラミックス物質及び結着剤を含む別途の絶縁層を形成する場合、外部の電気伝導性物体が円筒状二次電池の正極と負極に電気的に直接接続されたとき、電極タブが切れることによって電流が遮断されるまでにかかる時間が著しく短縮された。
【００３７】
本発明の絶縁層７００は、セラミックス物質だけでなく結着剤を含んでよいので、他の方式でセラミックス物質を利用して絶縁層を形成することに比べ、大きい厚さを有する絶縁層が形成され得る。
【００３８】
例えば、トップキャップにセラミックス物質を塗布する方法として蒸着（ｅｖａｐｏｒａｔｉｏｎ）が挙げられる。しかし、蒸着方式でトップキャップにセラミックス物質を塗布して絶縁層を形成する場合は、絶縁層の厚さの制限が避けられない。すなわち、蒸着方式でトップキャップにセラミックス物質を塗布して絶縁層を形成するとき、絶縁層の厚さが大きくなる場合、セラミックス物質同士の接着力が劣るなどの理由で絶縁層が剥離され得るので、絶縁層の厚さが制限される。このとき、絶縁層の厚さが小さい場合、二次電池の内部、特に、電極タブがＣＩＤフィルターに電気的に接続されている二次電池の内部の上部に発生する熱が放出されやすくなる。このように二次電池内部の上部に発生する熱が放出される場合、電極タブの温度が急激に上昇できなくなるので、電極タブが切れることによって電流が遮断されるまで相当な時間がかかるという問題点が発生し得る。
【００３９】
しかし、前述したところのように、本発明に係る絶縁層は、セラミックス物質だけでなく結着剤も含むことができるので、結着剤によってセラミックス物質同士の結着力が向上され得る。よって、トップキャップに大きい厚さの絶縁層を形成するとしてもその形状を維持できるので、二次電池内部の上部に発生する熱が外に放出されることを防止することができる。よって、本発明によれば、外部の電気伝導性物体が円筒状二次電池の正極と負極に電気的に直接接続される場合、電極タブが速やかに切れ得る。
【００４０】
一方、外部の電気伝導性物体が円筒状二次電池の正極と負極に電気的に直接接続される場合で、電極タブが速やかに切れない場合は、二次電池全体の温度が急激に上昇することがある。これは、二次電池の爆発または火事の原因となり得る。
【００４１】
しかし、本発明により、トップキャップに絶縁層を形成して電極タブが速やかに切れる場合、二次電池の電流を遮断することによって二次電池の温度が急激に上昇することを防止することができる。すなわち、本発明による場合、電極タブが形成された空間に局所的な温度の上昇を誘導して電極タブが速やかに切れ得るようにする一方で、二次電池全体の急激な温度の上昇は防止することができる。
【００４２】
一方、本発明に係る絶縁層における結着剤は、有機物結着剤（ｏｒｇａｎｉｃ  ｂｉｎｄｅｒ）を含んでよい。前述したところのように、絶縁層は、スプレー噴射方式のコーティングによって形成されてよいところ、結着剤が有機物結着剤を含む場合、スプレー噴射方式のコーティング工程で絶縁層をなす物質が液状を維持できるようになるので、スプレー噴射方式のコーティングが円滑になされ得る。
【００４３】
また、本発明に係る絶縁層における結着剤は、絶縁層の全重量に対し２０重量％から９０重量％、好ましくは３０重量％から７０重量％、より好ましくは４０重量％から５０重量％で含まれてよい。結着剤が絶縁層の全重量に対し２０重量％未満を有する場合、セラミックス物質同士の結着が円滑になされないことがある。一方、結着剤が絶縁層の全重量に対し９０重量％を超過する場合、セラミックス物質の量が小さすぎるため、二次電池内部の上部に発生する熱が外に早く放出され得るので、電極タブが速やかに切れないことがある。
【００４４】
一方、図１に示す通り、絶縁層７００は、第１ガスケット５００の内側領域（Ｉ、図３参照）中、クリンピング部１１０の上側端部（すなわち、クリンピング部の上部から電池カンの内側方向に折り曲げられた部分）とトップキャップ２００の間の領域に形成されてよい。よって、第１ガスケット５００が溶けても電池カン１００と安全ベント３００が直接接触することを防止するという効果も達成することができる。
【００４５】
一方、絶縁層７００がトップキャップ２００の上面に形成される場合、トップキャップ２００の厚さに対する絶縁層７００の厚さの比は０．０１５から０．１５の範囲を有してよい。トップキャップ２００の厚さに対する絶縁層７００の厚さの比が０．０１５未満の場合は、絶縁層の厚さが過度に小さくなるので、二次電池内部の上部に発生する熱が外に円滑に放出されるようになる。そのため、外部の電気伝導性物体が円筒状二次電池の正極と負極に電気的に直接接続される場合、電極タブが速やかに切れ得なくなる問題が発生することがある。一方、トップキャップ２００の厚さに対する絶縁層７００の厚さの比が０．１５を超過する場合は、絶縁層の厚さが過度に大きくなるので、二次電池、特に、トップキャップの組立性が落ちて二次電池の形状が変形される問題が発生し得る。より好ましく、トップキャップ２００の厚さに対する絶縁層７００の厚さの比は０．０２１から０．０６４の範囲を有してよい。
【００４６】
具体的には、前記絶縁層７００の厚さは０．０１５ｍｍから０．０４５ｍｍであってよい。また、トップキャップ２００の厚さは０．３ｍｍから１．０ｍｍであってよい。
【００４７】
実施例１
溶媒であるイソプロピルアルコール（ｉｓｏｐｒｏｐｙｌ  ａｌｃｏｈｏｌ）、ジプロピレングリコールモノメチルエーテル（ｄｉｐｒｏｐｙｌｅｎｅｇｌｙｃｏｌ  ｍｏｎｏｍｅｔｈｙｌ  ｅｔｈｅｒ）に二酸化ケイ素（ＳｉＯ２）、有機物結着剤及び無機物結着剤を投入して絶縁層形成用組成物を製造した。絶縁層形成用組成物の全重量に対し、二酸化ケイ素は２０重量％で含まれ、有機物結着剤は１０重量％で含まれ、無機物結着剤は２０重量％で含まれた。
【００４８】
前記のように製造された絶縁層形成用組成物を円形の電池カンのトップキャップの縁部に加圧する塗装方式でコーティングすることにより、厚さ０．０２０ｍｍの絶縁層を形成した。
【００４９】
このとき、前記トップキャップの下部には安全ベントが備えられ、安全ベントの下部にはＣＩＤフィルターが備えられ、安全ベントの中央部とＣＩＤフィルターの中央部は互いに接着され、安全ベントの周辺部とＣＩＤフィルターの周辺部は第２ガスケットによって互いに離隔された。第２ガスケットは、安全ベントの下面及びＣＩＤフィルターの上面に密着された。トップキャップの厚さは０．７ｍｍであり、安全ベントの厚さは０．３ｍｍであった。
【００５０】
前記トップキャップは、電極組立体が収容された電池カンの上部に配置し、第１ガスケットで密封して円筒状二次電池を製造した。
【００５１】
実施例２
トップキャップの上面に形成された絶縁層の厚さが０．０２５ｍｍであること以外は、実施例１と同様に円筒状二次電池を製造した。
【００５２】
実施例３
トップキャップの上面に形成された絶縁層の厚さが０．０３０ｍｍであること以外は、実施例１と同様に円筒状二次電池を製造した。
【００５３】
実施例４
トップキャップの上面に形成された絶縁層の厚さが０．０３５ｍｍであること以外は、実施例１と同様に円筒状二次電池を製造した。
【００５４】
実施例５
トップキャップの上面に形成された絶縁層の厚さが０．０４０ｍｍであること以外は、実施例１と同様に円筒状二次電池を製造した。
【００５５】
比較例
トップキャップの上面に絶縁層を形成していないということ以外は、実施例１と同様に円筒状二次電池を製造した。
【００５６】
実験例１
抵抗が１５．０ｍΩの回路を利用して実施例と比較例に係る二次電池の正極と負極を電気的に接続させたあと、電流が遮断されるまでにかかった時間を測定した。測定の結果は次の通りである。
【００５７】
【表１】
2021507472.tif 000003
【００５８】
実施例の場合、比較例に比べて二次電池の電流の遮断にかかる時間が著しく減少したことを確認することができる。例えば、実施例５の場合、比較例に比べて二次電池の電流の遮断にかかる時間が約４０％の水準に著しく減少したことを確認することができる。特に、実験例１によれば、絶縁層が厚いほど、電流の遮断にかかった時間が減少することを確認することができる。
【００５９】
実験例２
抵抗が１５．０ｍΩの回路を利用して実施例２と比較例に係る二次電池の正極と負極を電気的に接続させたあと、二次電池の本体部に付着されたサーモカップル（ｔｈｅｒｍｏｃｏｕｐｌｅ）を利用して電流が遮断される時点における二次電池の温度を測定した。測定の結果は次の通りである。
【００６０】
【表２】
2021507472.tif 000004
【００６１】
実施例２の場合、比較例に比べて二次電池の電流が遮断される時点における二次電池の温度が著しく減少したことを確認することができる。すなわち、実施例２に係る二次電池の場合、比較例に係る二次電池に比べ、電流が遮断された時点における二次電池の温度が約７０％の水準に著しく減少したことを確認することができる。
【図１】
2021507472.tif 000005
【図２】
2021507472.tif 000006
【図３】
2021507472.tif 000007
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
電極組立体を収容して上方が開放された構造を有する電池カンと、
前記電池カンの上部に備えられるトップキャップと、
前記トップキャップの下部に備えられる安全ベントと、
前記電池カンの上部の内側面に備えられ、前記安全ベントの側部に密着して形成されることにより、前記安全ベントと前記電池カンの上部を絶縁する第１ガスケットと、を含んでなり、
前記トップキャップと前記第１ガスケットが密着される領域に絶縁層が形成され、
前記絶縁層は、セラミックス物質及び結着剤（ｂｉｎｄｅｒ）を含む、二次電池。
【請求項２】
前記安全ベントの下部にＣＩＤフィルターがさらに備えられる、請求項１に記載の二次電池。
【請求項３】
前記安全ベントと前記ＣＩＤフィルターの間に備えられ、前記ＣＩＤフィルターの上部に密着して形成されることにより前記ＣＩＤフィルターの外側端部を取り囲み、前記安全ベントの下部に密着して形成される第２ガスケットとをさらに含む、請求項２に記載の二次電池。
【請求項４】
前記結着剤は、有機物結着剤を含む、請求項１から３のいずれか一項に記載の二次電池。
【請求項５】
前記セラミックス物質は、酸化アルミニウムまたは酸化ケイ素を含む、請求項１から４のいずれか一項に記載の二次電池。
【請求項６】
前記結着剤は、前記絶縁層の全重量に対し２０重量％から９０重量％で含まれる、請求項１から５のいずれか一項に記載の二次電池。
【請求項７】
前記トップキャップの厚さに対する前記絶縁層の厚さの比は、０．０１５から０．１５である、請求項１から６のいずれか一項に記載の二次電池。
【請求項８】
前記電池カンの上部には、Ｓ字の全部または一部の形態にベンディングされた構造を有するクリンピング部が形成され、
前記第１ガスケットは、前記クリンピング部の内側面に密着して備えられる、請求項１から７のいずれか一項に記載の二次電池。
【請求項９】
前記絶縁層は、前記トップキャップの上面として、前記第１ガスケットの内側領域中、前記クリンピング部の上側端部と前記トップキャップの間の領域に形成される、請求項８に記載の二次電池。
【請求項１０】
前記絶縁層の厚さは、０．０１５ｍｍから０．０４５ｍｍである、請求項１から９のいずれか一項に記載の二次電池。
【請求項１１】
前記トップキャップの厚さは、０．３ｍｍから１．０ｍｍである、請求項１から１０のいずれか一項に記載の二次電池。
【手続補正２】
【補正対象書類名】明細書
【補正対象項目名】００３２
【補正方法】変更
【補正の内容】
【００３２】
引き続き、図１から図２に示す通り、本発明に係る二次電池でトップキャップ２００と第１ガスケット５００が密着される領域には絶縁層７００が形成されてよい。より好ましくは、絶縁層７００は、トップキャップ２００の上面中、トップキャップ２００と第１ガスケット５００が密着される領域（図２の点線参照）に接着して形成されてよい。例えば、絶縁層７００は、スプレー噴射方式のコーティングによってトップキャップ２００の上面に形成されてよい。または、絶縁層７００は、絶縁層をなす物質をトップキャップ２００の上面に塗布した後に加圧する形態の塗装方式によって形成されてよく、絶縁層をなす物質をトップキャップ２００の上面にノズル噴射する方式によって形成されてもよい。
【国際調査報告】
2021507472.tif 000008
2021507472.tif 000009
2021507472.tif 000010
2021507472.tif 000011